(57)【要約】      （修正有）【課題】金属光沢を呈し、耐擦傷性、防汚性に優れる化粧板を提供する。【解決手段】透明フィルム１と、透明フィルム１の一方の面である第１の面１１側に配された硬質樹脂材料で構成されたコート層２と、透明フィルム１の第１の面１１とは反対の面である第２の面１２側に配された金属層４と、コート層２と金属層４の間に配された印刷層３とを備える化粧板１００。コート層２は、メラミン系樹脂を含む材料で構成されたものであるのが好ましく、金属層４の印刷層３に対向する面とは反対の面側に、芯材層５を更に備えるものであるのが好ましい化粧板１００。【選択図】図１
2018024238.tif 000002
【特許請求の範囲】
【請求項１】
透明フィルムと、
前記透明フィルムの一方の面である第１の面側に配された硬質樹脂材料で構成されたコート層と、
前記透明フィルムの前記第１の面とは反対の面である第２の面側に配された金属層と、
前記コート層と前記金属層の間に配された印刷層とを備えることを特徴とする化粧板。
【請求項２】
前記印刷層が、前記透明フィルムの前記第２の面側に配されている請求項１に記載の化粧板。
【請求項３】
前記印刷層が、前記透明フィルムの前記第１の面側に配されている請求項１または２に記載の化粧板。
【請求項４】
前記コート層は、メラミン系樹脂を含む材料で構成されたものである請求項１ないし３のいずれか１項に記載の化粧板。
【請求項５】
前記金属層の前記印刷層に対向する面とは反対の面側に、芯材層をさらに備えるものである請求項１ないし４のいずれか１項に記載の化粧板。
【請求項６】
前記芯材層は、ガラス繊維を含むものである請求項５に記載の化粧板。
【請求項７】
前記金属層は、アルミニウムを含む材料で構成されたものである請求項１ないし６のいずれか１項に記載の化粧板。
【発明の詳細な説明】
【技術分野】
【０００１】
本発明は、化粧板に関するものである。
【背景技術】
【０００２】
ビル、ホテル、マンションのロビーや会議室、オフィスの壁面には、例えば木目調や石目調等の模様を持つ化粧板を複数壁に取り付けることで、見栄えの良い快適な空間が演出されている。また、このような化粧板は不動産だけでなく、電車等の車両用内装材としても使用されている（例えば、特許文献１参照）。
このような化粧板には、梨地や木目等のシボが形成されているものがある。
【０００３】
その一方で、キッチン周り等には光沢感の高いツヤのある化粧板が高級感・清掃性の良さから使用されている。
しかしながら、従来においては、高級感のある金属光沢を呈する化粧板がなかった。
【先行技術文献】
【特許文献】
【０００４】
【特許文献１】特開２０１３−２０２９０６号公報
【発明の概要】
【発明が解決しようとする課題】
【０００５】
本発明の目的は、金属光沢を呈し、耐擦傷性、防汚性に優れる化粧板を提供することにある。
【課題を解決するための手段】
【０００６】
このような目的は、下記（１）〜（７）の本発明により達成される。
（１）  透明フィルムと、
前記透明フィルムの一方の面である第１の面側に配された硬質樹脂材料で構成されたコート層と、
前記透明フィルムの前記第１の面とは反対の面である第２の面側に配された金属層と、
前記コート層と前記金属層の間に配された印刷層とを備えることを特徴とする化粧板。
【０００７】
（２）  前記印刷層が、前記透明フィルムの前記第２の面側に配されている上記（１）に記載の化粧板。
【０００８】
（３）  前記印刷層が、前記透明フィルムの前記第１の面側に配されている上記（１）または（２）に記載の化粧板。
【０００９】
（４）  前記コート層は、メラミン系樹脂を含む材料で構成されたものである上記（１）ないし（３）のいずれかに記載の化粧板。
【００１０】
（５）  前記金属層の前記印刷層に対向する面とは反対の面側に、芯材層をさらに備えるものである上記（１）ないし（４）のいずれかに記載の化粧板。
【００１１】
（６）  前記芯材層は、ガラス繊維を含むものである上記（５）に記載の化粧板。
（７）  前記金属層は、アルミニウムを含む材料で構成されたものである上記（１）ないし（６）のいずれかに記載の化粧板。
【発明の効果】
【００１２】
本発明によれば、金属光沢を呈し、耐擦傷性、防汚性に優れる化粧板を提供することができる。
【図面の簡単な説明】
【００１３】
【図１】本発明の化粧板の第１実施形態を模式的に示す断面図である。
【図２】本発明の化粧板の第２実施形態を模式的に示す断面図である。
【図３】本発明の化粧板の製造方法の第１実施形態を示す断面図である。
【図４】本発明の化粧板の製造方法の第２実施形態を示す断面図である。
【図５】本発明の化粧板の製造方法の第３実施形態を示す断面図である。
【図６】本発明の化粧板の製造方法の第４実施形態を示す断面図である。
【図７】本発明の化粧板の他の好適な実施形態を示す断面図である。
【図８】本発明の化粧板の他の好適な実施形態を示す断面図である。
【発明を実施するための形態】
【００１４】
以下、本発明の化粧板について、添付図面に示す好適な実施形態に基づいて詳細に説明する。
【００１５】
＜＜化粧板＞＞
化粧板は、ビル、ホテル、マンションのロビーやエレベーター、会議室、オフィス等の壁面に取り付けることで、空間の見栄えや快適性を向上させることができるものである。また、化粧板は、例えば、不動産だけでなく、電車等の車両や、飛行機、船舶等の内装材として使用されるものであってもよい。
【００１６】
［第１実施形態］
図１は、本発明の化粧板の第１実施形態を模式的に示す断面図である。
【００１７】
図１に示すように、本実施形態の化粧板１００は、硬質樹脂材料で構成されたコート層（硬質樹脂層）２と、透明フィルム（透明基材）１と、印刷層３と、接着層６と、金属層４と、コア材（芯材層）５とが、この順に積層されてなるものである。
【００１８】
化粧板１００は、使用時において、図１中の上側が観察者の視点側となるものである。
言い換えると、化粧板１００は、透明フィルム１と、透明フィルム１の一方の面である第１の面１１側に配された硬質樹脂材料で構成されたコート層２と、透明フィルム１の第１の面１１とは反対の面である第２の面１２側に配された金属層４と、コート層２と金属層４との間に配された印刷層３とを備えている。さらに言い換えると、化粧板１００は、印刷層３が設けられた透明フィルム１と、透明フィルム１の一方の面である第１の面１１側に配された硬質樹脂材料で構成されたコート層２と、透明フィルム１の第１の面１１とは反対の面である第２の面１２側に配された金属層４とを備えている。
【００１９】
このような構成により、硬質樹脂材料が有する耐擦傷性、防汚性等の特長を発揮させつつ、金属材料が本来有する優れた外観を十分に生かすことができ、高級感のある金属光沢を呈し、かつ、耐擦傷性（傷の付き難さ）、防汚性（汚れの付き難さ、汚れの除去のし易さ）に優れる化粧板１００を提供することができる。また、金属層４とともに、印刷層３を備えることにより、様々なパターン、色調を表現することができ、化粧板１００の審美性を特に優れたものとすることができる。
【００２０】
特に、本実施形態では、前記印刷層３が、透明フィルム１の第２の面１２側に配されている。
これにより、化粧板１００の耐摩耗性を特に優れたものとすることができる。
【００２１】
＜透明フィルム＞
透明フィルム（透明基材）１は、コート層２、印刷層３を支持する機能を有するものである。
【００２２】
また、透明フィルム１は、印刷層３、金属層４で反射した光を好適に透過し、透過光を観察者に視認させることができるように、十分な光透過性を有している。
【００２３】
透明フィルム１は、化粧板１００の審美性を十分に優れたものとすることができる程度（印刷層３、金属層４が化粧板１００の外観に影響を与える程度）の光透過性（透明性）を有するものであればよいが、透明フィルム１についての３８０ｎｍ以上７８０ｎｍ以下の範囲の各波長についての光の透過率は、８０％以上であるのが好ましく、８５％以上であるのがより好ましく、９０％以上であるのがさらに好ましい。
【００２４】
これにより、金属材料が本来有する優れた外観（特に高級感）をより効果的に生かすことができ、化粧板１００の審美性をより優れたものとすることができる。
【００２５】
透明フィルム１は、透明性を有する材料であれば、いかなる材料で構成されたものであってもよいが、透明フィルム１の構成材料としては、例えば、各種樹脂材料、各種ガラス材料等が挙げられる。
【００２６】
中でも、曲げ外力等に対する安定性、取り扱いのし易さ、化粧板１００の生産コスト等の観点から、透明フィルム１は、樹脂材料を含むもの（透明樹脂フィルム）であるのが好ましい。
【００２７】
透明フィルム１を構成する樹脂材料としては、例えば、各種熱可塑性樹脂、硬化性樹脂材料の硬化物等を用いることができる。透明フィルム１を構成する樹脂材料の具体例としては、ポリエチレン、ポリプロピレン、エチレン−プロピレン共重合体、エチレン−酢酸ビニル共重合体（ＥＶＡ）等のポリオレフィン、環状ポリオレフィン（ＣＯＰ）、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。
なお、透明フィルム１中には、前述した以外の成分が含まれていてもよい。
【００２８】
このような成分としては、例えば、着色剤、スリップ剤（レベリング剤）、フィラー、紫外線吸収剤、可塑剤、防黴剤、防腐剤、酸化防止剤、キレート剤、増粘剤、消泡剤、増感剤（増感色素）等が挙げられる。
【００２９】
透明フィルム１中における樹脂材料の含有率は、８０質量％以上であるのが好ましく、９０質量％以上であるのがより好ましく、９５質量％以上であるのがさらに好ましい。
これにより、前述したような効果がより顕著に発揮される。
【００３０】
透明フィルム１の厚さは、特に限定されないが、１０μｍ以上５００μｍ以下であるのが好ましく、２０μｍ以上３００μｍ以下であるのがより好ましい。
【００３１】
これにより、化粧板１００の薄型化を図りつつ、化粧板１００の加工性、耐久性、信頼性等を特に優れたものとすることができる。
【００３２】
＜コート層＞
透明フィルム１の第１の面１１側（化粧板１００が設置された状態での観察者の視点側）には、硬質樹脂材料で構成されたコート層２が設けられている。
【００３３】
このようなコート層２が設けられていることにより、化粧板１００の耐擦傷性、防汚性等を優れたものとすることができる。
【００３４】
また、コート層２を構成する硬質樹脂材料は、一般に、透明性の高いものである。したがって、透明フィルム１とともにコート層２が、印刷層３、金属層４で反射した光を好適に透過し、透過光を観察者に視認させることができ、化粧板１００の外観を、高級感のある金属光沢を呈するものとすることができる。
【００３５】
また、コート層２は、印刷層３、金属層４等を保護する機能も有している。
したがって、長期間にわたって化粧板１００の審美性を安定的に優れたものとすることができる。
【００３６】
コート層２は、化粧板１００の審美性を十分に優れたものとすることができる程度（印刷層３、金属層４が化粧板１００の外観に影響を与える程度）の光透過性（透明性）を有するものであればよいが、コート層２についての３８０ｎｍ以上７８０ｎｍ以下の範囲の各波長についての光の透過率は、８０％以上であるのが好ましく、８５％以上であるのがより好ましく、９０％以上であるのがさらに好ましい。
【００３７】
これにより、金属材料が本来有する優れた外観（特に高級感）をより効果的に生かすことができ、化粧板１００の審美性をより優れたものとすることができる。
【００３８】
コート層２は、その表面（透明フィルム１に対向する面とは反対側の面）のマルテンス硬度（マルテンス硬さ）が３００ＭＰａ以上８００ＭＰａ以下であるのが好ましく、４００ＭＰａ以上６００ＭＰａ以下であるのがより好ましい。
これにより、化粧板１００を特に傷が付き難いものとすることができる。
【００３９】
これに対し、コート層２の表面のマルテンス硬度が前記下限値未満であると、コート層２の耐擦性等が低く、傷が付き易いものとなる。
【００４０】
また、コート層２の表面のマルテンス硬度が前記上限値を超えると、化粧板１００の加工性が低いものとなる可能性がある。
【００４１】
コート層２の構成材料としては、例えば、メラミン系樹脂、ユリア系樹脂、塩化ビニル系樹脂、フェノール系樹脂、アクリル系樹脂、ウレタン系樹脂等の樹脂材料等、セラミック系、ガラス系等の無機材料が挙げられるが、コート層２は、メラミン系樹脂を含む材料で構成されたものであるのが好ましい。
【００４２】
これにより、化粧板１００は、適度な弾性、剛性を有し、取扱い性（取り扱いのしやすさ）が特に優れたものとなる。また、メラミン系樹脂は、各種硬質樹脂材料の中でも、特に高い表面硬度を有し、耐擦傷性、防汚性（汚れの付着のしにくさ）に特に優れているため、化粧板１００の審美性、耐久性のさらなる向上の観点からも好ましい。
【００４３】
以下、コート層２がメラミン系樹脂を含む材料で構成されたものである場合について中心的に説明する。
【００４４】
メラミン系樹脂は、構成成分としてメラミン化合物とアルデヒド化合物とを含む樹脂である。
【００４５】
メラミン化合物は、１，３，５−トリアジン骨格を有する化合物で、トリアジン環に３つのアミノ基が導入された化合物である。
【００４６】
メラミン化合物の好ましい構造としては、例えば、下記式（３）で表されるもの等が挙げられる。
【００４７】
【化１】
2018024238.tif 000003
（式（３）中、Ｒ１、Ｒ２およびＲ３は、それぞれ独立に、水素原子または置換基を有していてもよい炭素数が１以上４以下の炭化水素基である。）
【００４８】
メラミン化合物としては、特に、式（３）のＲ１、Ｒ２およびＲ３がいずれも水素原子である化合物（メラミン）が好ましい。
【００４９】
これにより、化粧板１００の硬度をより優れたものとすることができる。また、化粧板１００を構成するメラミン系樹脂の合成をより効率よく行うことができる。
【００５０】
アルデヒド化合物は、分子内にアルデヒド基（−ＣＨＯ）を有するものであればよく、下記式（２）で表されるもの等が挙げられる。
【００５１】
【化２】
2018024238.tif 000004
（式（２）中、Ｒは、水素原子または置換基を有していてもよい炭素数が１以上１０以下の炭化水素基である。）
【００５２】
アルデヒド化合物としては、特に、ホルムアルデヒドが好ましい。
これにより、化粧板１００の硬度をより優れたものとすることができる。また、化粧板１００を構成するメラミン系樹脂の合成をより効率よく行うことができる。
【００５３】
メラミン系樹脂は、構成成分としてメラミン化合物およびアルデヒド化合物を含むものであればよいが、メラミン化合物およびアルデヒド化合物に加え、さらにグアナミン化合物を構成成分として含むものであってもよい。
【００５４】
これにより、化粧板１００の硬度を十分に優れたものとしつつ、化粧板１００の加工性を特に優れたものとすることができる。
【００５５】
グアナミン化合物は、１，３，５−トリアジン骨格を有する化合物で、トリアジン環に２つのアミノ基が導入された化合物である。
【００５６】
グアナミン化合物の好ましい構造としては、例えば、下記式（１）で表されるもの等が挙げられる。
【００５７】
【化３】
2018024238.tif 000005
（式（１）中、Ｒは、水素原子または置換基を有していてもよい炭素数が１以上１０以下の炭化水素基である。）
【００５８】
グアナミン化合物としては、特に、式（１）のＲがメチル基である化合物（アセトグアナミン）が好ましい。
【００５９】
これにより、化粧板１００の硬度および加工性をより高いレベルで両立することができる。また、化粧板１００を構成するメラミン系樹脂の合成をより効率よく行うことができる。
【００６０】
メラミン系樹脂としては、特に限定されず、例えば、メラミン系化合物とアルデヒド系化合物を中性または弱アルカリ下において反応させて得られるもの等を用いることができる。
【００６１】
メラミン系化合物に対するアルデヒド系化合物の反応モル比（（アルデヒド系化合物のモル量）／（メラミン系化合物のモル量）の値であり、以下、単に「反応モル比」ということがある。）は、特に限定されないが、１．０以上４．０以下であるのが好ましく、１．０以上２．０以下であるのがより好ましく、１．１以上１．８以下であるのがさらに好ましい。
【００６２】
反応モル比が前記下限値未満であると、未反応成分が増加し保存性低下、コスト高となる場合がある。
また、前記上限値を超えると、硬化後の樹脂柔軟性低下が著しくなる場合がある。
【００６３】
なお、メラミン系樹脂としては、１種類が単独で含まれるものを用いることもできるし、反応モル比や重量平均分子量等が異なる２種類以上のメラミン系樹脂を混合して含むものを用いることもできる。
【００６４】
また、メラミン系樹脂としては、例えば、住友化学（株）製のメラミン系樹脂等、市販のものを用いることもできる。
なお、コート層２中には、前述した以外の成分が含まれていてもよい。
【００６５】
このような成分としては、例えば、無機充填剤、着色剤、スリップ剤（レベリング剤）、フィラー、紫外線吸収剤、可塑剤、防黴剤、防腐剤、酸化防止剤、キレート剤、増粘剤、消泡剤、増感剤（増感色素）等が挙げられる。
【００６６】
コート層２中におけるメラミン系樹脂の含有率は、特に限定されないが、８０質量％以上１００質量％以下であるのが好ましく、９５質量％以上１００質量％以下であるのがより好ましい。
これにより、前述したような効果がより顕著に発揮される。
【００６７】
コート層２の厚さは、特に限定されないが、１μｍ以上６０μｍ以下であるのが好ましく、３μｍ以上５０μｍ以下であるのがより好ましい。
【００６８】
これにより、化粧板１００の耐擦傷性、防汚性を特に優れたものとしつつ、化粧板１００の曲げ加工性等も特に優れたものとすることができる。
【００６９】
また、コート層２の外表面（透明フィルム１に対向する面とは反対側の面）側には、鏡面仕上げ、エンボス仕上げ等の表面仕上げが施されていてもよい。
これにより、化粧板１００の審美性のさらなる向上を図ることができる。
【００７０】
＜印刷層＞
透明フィルム１の第２の面１２（第１の面１１の反対の面）側には、印刷層３が設けられている。
【００７１】
後に詳述する金属層４とともに、金属層４よりも化粧板１００の外表面側（観察者の視点側）に印刷層３が設けられていることにより、化粧板１００の審美性を特に優れたものとすることができる。具体的には、例えば、金属光沢を有しつつ、木目調等の所望のパターンを有する外観を得ることができたり、印刷層３中に含まれる着色剤の色調と、金属層４を構成する金属材料の色調とが組み合わされることにより、金属材料のみでは表現することのできない色調の外観を得ることができたりする。
【００７２】
また、印刷層３が透明フィルム１の第２の面１２側に設けられていることにより、化粧板１００の耐久性を特に優れたものとすることができる。
【００７３】
印刷層３は、通常、顔料、染料等の着色剤を含む材料で構成されたものである。
また、印刷層３は、着色剤に加え、樹脂材料を含むものであってもよい。これにより、印刷層３の透明フィルム１等に対する密着性を優れたものとすることができ、化粧板１００の耐久性をより優れたものとすることができる。また、製造時において、印刷層３の形成に用いられるインクの不本意な弾きや濡れ広がりをより効果的に防止または抑制することができ、印刷層３のパターンの精度をより確実に優れたものとすることができる。
【００７４】
印刷層３を構成する樹脂材料としては、例えば、各種熱可塑性樹脂、硬化性樹脂材料の硬化物等を用いることができる。印刷層３を構成する樹脂材料の具体例としては、ポリエチレン、ポリプロピレン、エチレン−プロピレン共重合体、エチレン−酢酸ビニル共重合体（ＥＶＡ）等のポリオレフィン、環状ポリオレフィン（ＣＯＰ）、変性ポリオレフィン、ポリ塩化ビニル、ポリ塩化ビニリデン、ポリスチレン、ポリアミド（例：ナイロン６、ナイロン４６、ナイロン６６、ナイロン６１０、ナイロン６１２、ナイロン１１、ナイロン１２、ナイロン６−１２、ナイロン６−６６）、ポリイミド、ポリアミドイミド、ポリカーボネート（ＰＣ）、ポリ−（４−メチルペンテン−１）、アイオノマー、アクリル系樹脂、ポリメチルメタクリレート、アクリロニトリル−ブタジエン−スチレン共重合体（ＡＢＳ樹脂）、アクリロニトリル−スチレン共重合体（ＡＳ樹脂）、ブタジエン−スチレン共重合体、ポリオキシメチレン、ポリビニルアルコール（ＰＶＡ）、エチレン−ビニルアルコール共重合体（ＥＶＯＨ）、ポリエチレンテレフタレート（ＰＥＴ）、ポリブチレンテレフタレート（ＰＢＴ）、ポリシクロヘキサンテレフタレート（ＰＣＴ）等のポリエステル、ポリエーテル、ポリエーテルケトン（ＰＥＫ）、ポリエーテルエーテルケトン（ＰＥＥＫ）、ポリエーテルイミド、ポリアセタール（ＰＯＭ）、ポリフェニレンオキシド、変性ポリフェニレンオキシド、ポリサルフォン、ポリエーテルサルフォン、ポリフェニレンサルファイド、ポリアリレート、芳香族ポリエステル（液晶ポリマー）、ポリテトラフルオロエチレン、ポリフッ化ビニリデン、その他フッ素系樹脂、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマー、エポキシ樹脂、フェノール樹脂、ユリア樹脂、メラミン樹脂、不飽和ポリエステル、シリコーン系樹脂、ウレタン系樹脂、ポリパラキシリレン（poly-para-xylylene）、ポリモノクロロパラキシリレン（poly-monochloro-para-xylylene）、ポリジクロロパラキシリレン（poly-dichloro-para-xylylene）、ポリモノフルオロパラキシリレン（poly-monofluoro-para-xylylene）、ポリモノエチルパラキシリレン（poly-monoethyl-para-xylylene）等のポリパラキシリレン樹脂等、またはこれらを主とする共重合体、ブレンド体、ポリマーアロイ等が挙げられ、これらのうちの１種または２種以上を組み合わせて（例えば、ブレンド樹脂、ポリマーアロイ、積層体等として）用いることができる。
【００７５】
なお、印刷層３中には、前述した以外の成分が含まれていてもよい。
このような成分としては、例えば、スリップ剤（レベリング剤）、フィラー、紫外線吸収剤、可塑剤、分散剤、浸透促進剤、湿潤剤（保湿剤）、定着剤、防黴剤、防腐剤、酸化防止剤、キレート剤、増粘剤、消泡剤、増感剤（増感色素）等が挙げられる。
【００７６】
印刷層３は、いかなるパターンで設けられたものであってもよいが、通常、需要者の要求等に応じて決定されたものである。
【００７７】
印刷層３のパターンとしては、例えば、木目調、石材調、筋目加工、各種幾何学模様等が挙げられる。
【００７８】
なお、図示の構成では、印刷層３は、透明フィルム１の第２の面１２の一部のみに選択的に設けられているが、金属層４からの反射光の少なくとも一部を透過することができるのであれば、印刷層３は、透明フィルム１の第２の面１２の全体に設けられていてもよい。
【００７９】
また、図示の構成では、透明フィルム１と印刷層３との間には明確な界面があるが、例えば、化粧板１００の製造過程において、透明フィルム１の一部が溶解等することにより、透明フィルム１と印刷層３との界面が不鮮明（不明瞭）になっていてもよい。
【００８０】
＜金属層＞
印刷層３の透明フィルム１に対向する面とは反対の面側には、金属材料で構成された金属層４が設けられている。
【００８１】
金属層４を備えることにより、金属材料が有する高級感のある光沢を、化粧板１００の外観に利用することができ、化粧板１００の審美性を優れたものとすることができる。
【００８２】
特に、化粧板１００の使用状態において、印刷層３よりも観察者の視点から離れた側（内側）に金属層４が設けられていることにより、印刷層３と金属層４との組み合わせの色調、パターンを、観察者に視認させることができ、化粧板１００の審美性を特に優れたものとすることができる。
【００８３】
また、金属層４は、コート層２、透明フィルム１等よりも内側に設けられていることにより、化粧板１００の耐久性をより優れたものとすることできる。
【００８４】
金属層４を構成する金属材料としては、例えば、鉄（Ｆｅ）、アルミニウム（Ａｌ）、亜鉛（Ｚｎ）、ニッケル（Ｎｉ）、ビスマス（Ｂｉ）、銅（Ｃｕ）、銀（Ａｇ）、金（Ａｕ）、白金（Ｐｔ）や、これらのうち少なくとも１種を含む合金等が挙げられるが、金属層４は、アルミニウムを含む材料で構成されたものであるのが好ましい。
【００８５】
これにより、化粧板１００の生産コストを抑制しつつ、特に優れた外観が得られる。また、アルミニウムは、化学的に安定でかつ外観に優れた不動態皮膜を形成するため、化粧板１００は、より長期間にわたって安定的に優れた外観を呈することができる。
【００８６】
なお、金属層４には、金属材料に加えて、他の成分が含まれていてもよい。
このような成分としては、例えば、金属酸化物、金属化合物等が挙げられる。
【００８７】
金属層４中における金属材料の含有率は、特に限定されないが、９０質量％以上であるのが好ましく、９５質量％以上であるのがより好ましい。
これにより、前述したような効果がより顕著に発揮される。
【００８８】
金属層４の厚さは、特に限定されないが、１ｎｍ以上３００μｍ以下であるのが好ましく、５ｎｍ以上２００μｍ以下であるのがより好ましい。
【００８９】
これにより、化粧板１００の審美性、耐久性をより優れたものとすることができる。
なお、金属層４は、図示しない支持基材で支持されたものであってもよい。
【００９０】
これにより、例えば、蒸着法等の気相成膜法等で形成された比較的膜厚の小さい金属層４（例えば、厚さが１ｎｍ以上５０ｎｍ以下の金属層４）であっても、化粧板１００の製造に好適に用いることができる。
【００９１】
この場合、金属層４を支持する支持基材は、金属層４よりも透明フィルム１側に配置されたものであってもよいし、その反対側に配されたものであってもよい。
【００９２】
支持基材の構成材料は、特に限定されないが、例えば、ポリエチレンテレフタレート（ＰＥＴ）等の各種樹脂材料が挙げられる。
【００９３】
金属層４（金属を含む材料で構成された部分）の表面（透明フィルム１に対向する側の面）は、平坦性の高いものであるのが好ましく、例えば、エンボス加工、すじめ加工、ブラスト加工等の粗面化処理が施されたものでないのが好ましい。
【００９４】
これにより、金属層４は光をより好適に反射するものとなり、化粧板１００の審美性をより優れたものとすることができる。
【００９５】
特に、金属層４（金属を含む材料で構成された部分）の表面（透明フィルム１に対向する側の面）の表面粗さＲａは、０μｍ以上５μｍ以下であるのが好ましく、０μｍ以上４μｍ以下であるのがより好ましい。
【００９６】
これにより、金属層４は光をさらに好適に反射するものとなり、化粧板１００の審美性をさらに優れたものとすることができる。
【００９７】
＜接着層＞
接着層６は、印刷層３が設けられた透明フィルム１と、金属層４とを接合する機能を有している。
【００９８】
接着層６を構成する接着剤としては、例えば、アクリル系接着剤、ウレタン系接着剤、シリコーン系接着剤、ポリイミド、ポリイミドアミド、ポリイミドアミドエーテル、ポリエステルイミド、ポリイミドエーテル等の熱可塑性ポリイミド系接着剤、各種ホットメルト接着剤（ポリエステル系、変性オレフィン系）、ポリ酢酸ビニル（ＶＡ）、ポリエチレンビニルアセテート（ＥＶＡ）系接着剤等が挙げられる。
【００９９】
また、接着層６は、熱可塑性樹脂エマルジョンの固形分であってもよい。
これにより、印刷層３が設けられた透明フィルム１と、金属層４との密着性を特に優れたものとすることができ、化粧板１００の耐久性を特に優れたものとすることができるとともに、化粧板１００の加工性を特に優れたものとすることができる。
【０１００】
以下の説明では、接着層６が熱可塑性樹脂エマルジョンの固形分を含むものである場合について、中心的に説明する。
【０１０１】
なお、本明細書中おいて、熱可塑性樹脂エマルジョンとは、熱可塑性樹脂が溶剤に分散してエマルジョン状態となったものである。
【０１０２】
また、熱可塑性樹脂エマルジョンの固形分とは、熱可塑性樹脂エマルジョンから溶剤を除いた成分を意味する。
【０１０３】
熱可塑性樹脂エマルジョンの固形分は、エマルジョン樹脂粒子として存在する成分を含み、金属や各種素材との接着特性を有し、化粧板１００に柔軟性を付与する。その結果、印刷層３が設けられた透明フィルム１と金属層４との密着性（接着強度）を向上させることができるとともに、化粧板１００の曲げ加工性を向上させることができる。
【０１０４】
熱可塑性樹脂エマルジョンの固形分には、特に限定されず、例えば、アクリル樹脂、ウレタン樹脂、酢酸ビニル系共重合体、ウレタンアクリル複合粒子、スチレンブタジエンゴム（ＳＢＲ）、ニトリルゴム（ＮＢＲ）等の熱可塑性樹脂のエマルジョン粒子が挙げられる。これらの中でもウレタンアクリル複合粒子が好ましい。
【０１０５】
本明細書中において、ウレタンアクリル複合粒子とは、単一粒子内にアクリル樹脂とウレタン樹脂との異相構造を有するものを意味する。
【０１０６】
ウレタン樹脂とアクリル樹脂とは、各々が芯材層５との接着強度が高いため、ウレタンアクリル複合粒子を用いることで、芯材層５との良好な接着強度を発現することができる。さらに、ウレタン樹脂は、特に強靭性、弾性、柔軟性に優れ、アクリル樹脂は、特に透明性、耐久性、耐候性、耐薬品性、造膜性に優れる。
【０１０７】
また、本明細書中において「異相構造」とは、１個の粒子内に異なる種類の樹脂からなる相が複数存在する構造を意味し、例えば、コアシェル構造、局在構造、海島構造等が挙げられる。
【０１０８】
また、接着層６における複数個のウレタンアクリル複合粒子の配列状態は、特に限定されず、例えば、直鎖構造等が挙げられる。粒子の構造および粒子間の配列状態は、例えば走査型電子顕微鏡（ＳＥＭ）により確認することができる。
【０１０９】
前述した中でも、前記ウレタンアクリル複合粒子は、アクリル成分をコアとし、ウレタン成分をシェルとするコアシェル構造を有する水性クリヤータイプであることが特に好ましい。
【０１１０】
ウレタンアクリル複合粒子が上記コアシェル構造であると、接着層６の表面外郭がウレタン組成となるので、接着層６は、ウレタン樹脂およびアクリル樹脂の両方の特性を有しつつ、外郭にウレタン樹脂の特性が付与される。
【０１１１】
なお、本明細書中において「水性クリヤー」とは、樹脂液は水溶性であり水分を除去した後の塗膜は非水性で、かつ下地の色柄が明らかに識別できる程の透明性を持つ樹脂水溶液を意味する。
【０１１２】
前記ウレタンアクリル複合粒子が水性クリヤータイプであることにより、接着層６が化粧板１００の外観に悪影響を与えることをより効果的に防止、抑制することができる。
【０１１３】
なお、熱可塑性樹脂エマルジョンの固形分としては、前述した中の１種類が単独で含まれるものを用いることもできるし、異なる２種類以上の熱可塑性樹脂を混合して含むものを用いることもできる。
【０１１４】
また、熱可塑性樹脂エマルジョンの固形分には、上記熱可塑性樹脂のエマルジョン粒子以外にも、必要に応じて少量の増粘剤、浸透促進剤、消泡剤等を含んでいてもよい。
【０１１５】
熱可塑性樹脂エマルジョンの固形分は、平均粒径が３０ｎｍ以上１０μｍ以下のエマルジョン樹脂粒子を含むことが好ましく、前記エマルジョン樹脂粒子の平均粒径は、６０ｎｍ以上５μｍ以下であることがより好ましい。
【０１１６】
これにより、印刷層３が設けられた透明フィルム１と金属層４との密着性をより優れたものとしつつ、化粧板１００の柔軟性をより優れたものとすることができる。
【０１１７】
本発明において、平均粒径とは、特に断りのない限り、体積基準の平均粒子径のことを指す。
【０１１８】
ここで、粒子径は、レーザー回折式粒度分布測定装置ＳＡＬＤ−７０００（島津製作所社製）を用いて、水中に対象粒子を１分間超音波処理することにより分散させ、測定することができる。
【０１１９】
また、熱可塑性樹脂エマルジョンの固形分は、非水溶性であることが好ましい。
これにより、化粧板１００の製造時に、熱可塑性樹脂エマルジョンとして水を分散媒として含むものを好適に用いることができる。これにより、化粧板１００の生産コストの低減や環境への負荷の低減等を図ることができる。
【０１２０】
なお、本明細書において、非水溶性とは、２５℃における水に対する溶解度が、０．５ｇ／１００ｇ水未満のもののことをいい、水溶性とは、２５℃における水に対する溶解度が、０．５ｇ／１００ｇ水以上のもののことをいう。
【０１２１】
＜コア材（芯材層）＞
本実施形態の化粧板１００では、金属層４の印刷層３に対向する面とは反対の面側に、コア材（芯材層）５をさらに備えている。
これにより、化粧板１００の形状の安定性、耐熱性、耐久性が特に優れたものとなる。
【０１２２】
コア材（芯材層）５としては、例えば、化学繊維基材で構成されたもの、フェノール系樹脂で構成されたもの、金属材料で構成されたもの等が挙げられる。
【０１２３】
芯材層５に用いられる化学繊維基材の材質については、特に限定されるものではなく、例えば、合成繊維、半合成繊維、再生繊維、無機繊維等が挙げられる。より具体的には、例えば、ポリベンゾオキサゾール樹脂繊維、ポリアミド樹脂繊維、芳香族ポリアミド樹脂繊維、全芳香族ポリアミド（アラミド）樹脂繊維等のポリアミド系樹脂繊維、ポリエステル樹脂繊維、芳香族ポリエステル樹脂繊維、全芳香族ポリエステル樹脂繊維等のポリエステル系樹脂繊維、ポリイミド樹脂繊維、フッ素樹脂繊維、ガラス繊維、炭素繊維、セラミック繊維、金属繊維（ステンレス繊維）等を挙げることができる。
【０１２４】
中でも、芯材層５は、ガラス繊維を含むものであるのが好ましい。
これにより、化粧板１００の形状の安定性、耐熱性、耐久性がさらに優れたものとなる。
【０１２５】
ガラス繊維を含む芯材層５としては、特に限定されず、例えば、ガラスクロス、ガラス不織布等が挙げられ、中でも不燃性、強度の点からガラスクロスが好ましい。
【０１２６】
ガラスクロスとしては、特に限定されず、例えば、平織、綾織、朱子織、からみ織、模紗織、斜紋織、二重織等が挙げられ、中でも材料コストと加工性の面から平織のガラスクロスが好ましい。
【０１２７】
また、ガラスクロスを構成するガラスとしては、例えば、Ｅガラス、Ｃガラス、Ａガラス、Ｓガラス、Ｄガラス、ＮＥガラス、Ｔガラス、Ｈガラス等が挙げられる。
【０１２８】
これらの中でもＴガラスを用いた場合、ガラスクロスの熱膨張係数を小さくすることができる。また、Ｅガラスを用いた場合、十分な機能を確保しつつ、化粧板１００の生産コストをより低いものとすることができる。
【０１２９】
ガラスクロスの重量は、特に限定するものではないが、建築基準法第２条第９号の不燃性適合要件である「燃焼後の亀裂・貫通があってはならない」を満たす必要がある場合は、坪量８０ｇ／ｍ２以上とすることが好ましい。また、重量の上限は特に制約を必要としないが、材料コストと加工性の面から坪量２５０ｇ／ｍ２以下が好ましい。
【０１３０】
また、芯材層５は、前述したようなガラス材料を基材とするプリプレグであってもよい。
これにより、化粧板１００の耐熱性、剛性等を特に優れたものとすることができる。
【０１３１】
プリプレグとしては、特に限定されず、例えば、熱可塑性樹脂、熱硬化性樹脂等を含有する樹脂組成物を上述のガラスクロスに含浸してなるものを用いることができる。
【０１３２】
プリプレグ中に含まれる樹脂組成物の含有量は、金属層４との層間接着強度が、化粧板１００を形成するために十分であれば、特に限定されないが、樹脂組成物として熱可塑性樹脂を用いる場合は、プリプレグ中に固形分で１質量％以上２０質量％以下含有することが好ましく、１質量％以上１０質量％以下含有することがより好ましい。また、樹脂組成物として熱硬化性樹脂を用いる場合は、プリプレグ中に固形分で１質量％以上２０質量％以下含有することが好ましく、２質量％以上１０質量％以下含有することがより好ましい。これにより、金属層４と芯材層５との層間接着強度を向上させることができる。
【０１３３】
熱可塑性樹脂としては、例えば、アクリル樹脂、ウレタン樹脂、エチレン酢酸ビニル樹脂、スチレンブタジエンゴム（ＳＢＲ）等が挙げられる。中でも、アクリル樹脂および／またはウレタン樹脂を用いるのが好ましい。
【０１３４】
熱硬化性樹脂としては、例えば、フェノール樹脂、エポキシ樹脂、オキセタン樹脂、（メタ）アクリレート樹脂、不飽和ポリエステル樹脂、ジアリルフタレート樹脂、ユリア樹脂、マレイミド樹脂等が挙げられる。中でも、不燃性、耐熱性、密着性の観点からフェノール樹脂が好ましい。これらの樹脂は、単独または混合して用いることができる。
【０１３５】
プリプレグは、従来公知の方法により製造することができ、例えば、上述したガラスクロスと同様のガラスクロスに、樹脂を溶剤に溶解させたワニスを含浸、乾燥させることにより得られる。
【０１３６】
また、芯材層５は、複数の層が積層されたものであってもよい。例えば、フェノール系樹脂を繊維性の基材（例えば、クラフト紙等の紙で構成された基材）に含浸させてなる部材を複数重ね合わせて接合したものを芯材層５として用いることができる。
【０１３７】
芯材層５に用いられる金属材料の材質については、特に限定されるものではなく、例えば、金属層４の構成材料として例示したものと同様のものを用いることができる。中でも、アルミニウムが好ましい。
【０１３８】
これにより、化粧板１００の不燃性を特に優れたものとすることができる。また、軽量化や低コスト化、反りの防止等の観点からも有利である。
【０１３９】
芯材層５の厚さは、１００μｍ以上であるのが好ましい。
これにより、化粧板１００に充分な耐熱性、不燃性を付与することができる。また、厚みの上限については、特に限定されないが、厚みが大きいほど化粧板１００の厚みと重量が増大するとともに、コストもかさむため、最終的な製品における設計上、許容される範囲で設定することが好ましく、５００μｍ以下にすることがより好ましい。
【０１４０】
また、金属層４と芯材層５との間には、図示しない接着層が設けられていてもよい。これにより、化粧板１００の取り扱い性、形状の安定性、耐久性等を特に優れたものとすることができる。
【０１４１】
金属層４と芯材層５との間に図示しない接着層を有する場合、当該接着層としては、前述した接着層６と同様の条件を満足するものであるのが好ましい。
【０１４２】
化粧板１００は、全体厚さ（平均厚さ）が０．１ｍｍ以上２ｍｍ以下であるのが好ましく、０．１ｍｍ以上１．２ｍｍ以下であるのがより好ましい。
【０１４３】
これにより、化粧板１００は、十分な強度を有しつつ、加工性、取り扱い性が特に優れたものとなる。
【０１４４】
［第２実施形態］
図２は、本発明の化粧板の第２実施形態を模式的に示す断面図である。以下の説明では、前述した実施形態との相違点について中心的に説明し、同様の事項についての説明は省略する。
【０１４５】
図２に示すように、本実施形態の化粧板１００は、硬質樹脂材料で構成されたコート層（硬質樹脂層）２と、印刷層３と、透明フィルム（透明基材）１と、接着層６と、金属層４と、コア材（芯材層）５とが、この順に積層されてなるものである。
【０１４６】
すなわち、前述した実施形態の化粧板１００では、印刷層３が、透明フィルム１の第２の面１２側に配されていたのに対し、本実施形態の化粧板１００では、印刷層３が、透明フィルム１の第１の面１１側に配されている。
【０１４７】
このような構成であると、印刷層３が、観察者の視点により近い側に配されることになり、印刷層３の色柄がより鮮明となり、化粧板１００の審美性をさらに優れたものとすることができる。
【０１４８】
＜＜化粧板の製造方法＞＞
次に、前述した化粧板の製造方法について説明する。
【０１４９】
［第１実施形態］
図３は、本発明の化粧板の製造方法の第１実施形態を示す断面図である。
【０１５０】
図３に示すように、本実施形態の製造方法は、透明フィルム１を準備する透明フィルム準備工程（１ａ）と、透明フィルムの一方の面（第２の面１２）に印刷層３を形成する印刷工程（１ｂ）と、透明フィルムの他方の面（第１の面１１）にコート層２を形成するコート層形成工程（１ｃ）と、接着層６を形成して、印刷層３が設けられた透明フィルム１と金属層４とを接合する接着工程（１ｄ）と、金属層４の表面に芯材層５を形成する芯材層形成工程（１ｅ）とを有している。
【０１５１】
＜透明フィルム準備工程＞
透明フィルム準備工程では、前述したような透明フィルム１を準備する（１ａ）。
【０１５２】
透明フィルム１としては、例えば、製造すべき化粧板１００に対応する面積のフィルムを用いることができる。また、本工程では、例えば、ロール状に巻き取られた長尺のフィルムを用いることができ、本工程に際して、または、本工程よりも後に、当該フィルムを所定の長さに切断してもよい。
【０１５３】
また、本工程で準備する透明フィルム１は、例えば、第２の面１２に、印刷層３の形成に用いるインクを吸収するインク受容層を備えるものであってもよい。
【０１５４】
また、本工程で準備する透明フィルム１は、後の印刷工程に先立ち、第２の面１２に、例えば、プラズマ処理、紫外線照射処理、プライマー処理等の各種表面処理（表面活性化処理）等が施されたものであってもよい。
【０１５５】
これにより、透明フィルム１と印刷層３との密着性を特に優れたものとすることができる。
【０１５６】
また、透明フィルム１は、第１の面１１に、前記と同様の表面処理が施されたものであってよい。
【０１５７】
これにより、透明フィルム１とコート層２との密着性を特に優れたものとすることができる。
【０１５８】
＜印刷工程＞
次に、前記工程で準備した透明フィルム１の第２の面１２に対して、インクを付与して印刷層３を形成する（１ｂ）。
【０１５９】
透明フィルム１へのインクの付与は、例えば、インクジェット法、スクリーン印刷法、グラビア印刷法、タコ印刷法等の各種印刷法により行うことができる。
【０１６０】
インクジェット法を用いてインクを付与することにより、版の準備が不要となり、短期間で、種々のパターンの印刷層３を好適に形成することができる。したがって、多品種の化粧板１００を好適に提供することができる。
【０１６１】
また、パターンの微妙な調整等にも好適に対応することができるため、需要者の要求に的確に応えることができる。
【０１６２】
また、本工程では、インクとして、透明フィルム１の一部（インクが付与された表面付近の領域）を溶解または膨潤させる成分（溶剤等）を含むものであってもよい。
【０１６３】
これにより、付与されたインクを、透明フィルム１の目的の部位に好適に付着させることができ、透明フィルム１上でのインクのはじきや過剰な濡れ広がり等を効果的に防止することができる。その結果、所望のパターンの印刷層３を容易かつ確実に形成することができる。また、形成される印刷層３は、透明フィルム１に強固に結合したものとなり、透明フィルム１に対する印刷層３の密着性を優れたものとすることができ、最終的に得られる化粧板１００の耐久性を特に優れたものとすることができる。
【０１６４】
本工程では、複数種のインクを用いてもよい。
これにより、例えば、色再現範囲を広いものとしたり、微妙なグラデーションの表現をより好適に行うことができる。
印刷層３の形成に用いるインクについては、後に詳述する。
【０１６５】
＜コート層形成工程＞
次に、透明フィルム１の印刷層３が設けられた面（第２の面１２）とは反対の面（第１の面１１）側に、コート層２を形成する（１ｃ）。
【０１６６】
コート層２は、例えば、浸漬法（ディッピング）、スプレー法、キスコーター、コンマコーター、ロールコーター、ナイフコーター、ブレードコーター等の各種コーターを用いたコート法、各種印刷法等の各種方法により、コート層形成用の組成物を透明フィルム１の第１の面１１側に付与し、その後、硬化反応を行うことにより好適に形成することができる。
【０１６７】
コート層２の形成に用いる組成物（コート層形成用組成物）については、後に詳述する。
【０１６８】
また、コート層２は、シート状に成形したコート層形成用部材を透明フィルム１の第１の面１１側に接合することにより形成してもよい。
【０１６９】
コート層形成用部材と透明フィルム１との接合は、例えば、圧着により行うことができる。
【０１７０】
コート層形成用部材と透明フィルム１との接合を圧着により行う場合、透明フィルム１とコート層形成用部材との接合は、例えば、圧着時に加熱してもよい。
【０１７１】
これにより、化粧板１００の生産性を特に優れたものとすることができるとともに、透明フィルム１とコート層２との接合強度を特に優れたものとすることができる。また、例えば、コート層２に含まれる成分の重合反応を好適に進行させることができ、コート層２の硬度、化粧板１００の耐久性、信頼性を特に優れたものとすることができる。
【０１７２】
また、コート層形成用部材と透明フィルム１との接合時に、コート層形成用部材の外表面（透明フィルム１に対向する面とは反対側の面）側に、鏡面仕上げ板を重ねることにより鏡面仕上げとすることができ、エンボス板またはエンボスフィルム等を重ねることにより、エンボス仕上げとすることができる。
【０１７３】
コート層２が硬化性樹脂で構成されるものとする場合、本工程で形成されるコート層２は、重合反応が終了していないものであってもよい。このような場合であっても、後の工程で、コート層２の構成成分の重合反応を進行させることができ、最終的に得られる化粧板１００の耐久性、信頼性等を特に優れたものとすることができる。
【０１７４】
＜接着工程＞
次に、接着層６を形成して、印刷層３が設けられた透明フィルム１と金属層４とを接合する（１ｄ）。
【０１７５】
金属層４の形成には、例えば、金属箔を用いることができる。また、必要に応じて離型処理が施された基材上に形成された金属膜（例えば、乾式めっき法、湿式めっき法、溶射法等の各種成膜法により形成された金属膜）を用いてもよい。この場合、前記基材は、化粧板１００の製造過程において、除去してもされるものであってもよいし、除去されず、化粧板１００の一部を構成するものであってもよい。
【０１７６】
接着層６は、例えば、浸漬法（ディッピング）、スプレー法、キスコーター、コンマコーター、ロールコーター、ナイフコーター、ブレードコーター等の各種コーターを用いたコート法、各種印刷法等の各種方法により、接着層形成用の組成物を印刷層３が設けられた透明フィルム１、金属層４のうちの少なくとも一方に付与することにより、好適に形成することができる。
【０１７７】
＜芯材層形成工程＞
次に、金属層４の透明フィルム１に対向する面とは反対の面側に、コア材（芯材層）５を設ける（１ｅ）。
これにより、化粧板１００が得られる。
【０１７８】
芯材層５と透明フィルム１との接合は、例えば、芯材層５が樹脂材料を含むものである場合、芯材層５の一部を溶融・軟化させることにより行うことができる。
【０１７９】
また、芯材層５と透明フィルム１との接合は、例えば、接着により行ってもよい。
なお、化粧板１００として、芯材層５を有さないものとして製造する場合、前述した芯材層形成工程を省略することにより、化粧板１００を製造することができる。
【０１８０】
［第２実施形態］
図４は、本発明の化粧板の製造方法の第２実施形態を示す断面図である。以下の説明では、前述した実施形態との相違点について中心的に説明し、同様の事項についての説明は省略する。
【０１８１】
図４に示すように、本実施形態の製造方法は、透明フィルム１を準備する透明フィルム準備工程（２ａ）と、透明フィルムの一方の面（第１の面１１）に印刷層３を形成する印刷工程（２ｂ）と、透明フィルムの印刷層３が設けられた面側にコート層２を形成するコート層形成工程（２ｃ）と、接着層６を形成して、印刷層３が設けられた透明フィルム１と金属層４とを接合する接着工程（２ｄ）と、金属層４の表面に芯材層５を形成する芯材層形成工程（２ｅ）とを有している。
【０１８２】
すなわち、前述した実施形態の製造方法では、印刷層３を透明フィルム１の第２の面１２に形成していたのに対し、本実施形態の製造方法では、印刷層３を透明フィルム１の第１の面１１に形成している。
【０１８３】
［第３実施形態］
図５は、本発明の化粧板の製造方法の第３実施形態を示す断面図である。以下の説明では、前述した実施形態との相違点について中心的に説明し、同様の事項についての説明は省略する。
【０１８４】
図５に示すように、本実施形態の製造方法は、透明フィルム１を準備する透明フィルム準備工程（３ａ）と、透明フィルムの一方の面（第２の面１２）に印刷層３を形成する印刷工程（３ｂ）と、透明フィルムの他方の面（第１の面１１）にコート層２を形成するコート層形成工程（３ｃ）と、接着層６を形成して、印刷層３が設けられた透明フィルム１と金属層４とを接合するとともに、金属層４の表面（透明フィルム１に対向する面とは反対側の面）に芯材層５を形成する接合工程（３ｄ）とを有している。
【０１８５】
すなわち、前述した実施形態の製造方法では、印刷層３が設けられた透明フィルム１と金属層４との接合と、芯材層５を形成（金属層４への接合）とを同一工程で行う。
これにより、化粧板１００の生産性をさらに向上させることができる。
【０１８６】
［第４実施形態］
図６は、本発明の化粧板の製造方法の第４実施形態を示す断面図である。以下の説明では、前述した実施形態との相違点について中心的に説明し、同様の事項についての説明は省略する。
【０１８７】
図６に示すように、本実施形態の製造方法は、透明フィルム１を準備する透明フィルム準備工程（４ａ）と、透明フィルムの一方の面（第１の面１１）に印刷層３を形成する印刷工程（４ｂ）と、透明フィルムの印刷層３が設けられた面側にコート層２を形成するコート層形成工程（４ｃ）と、接着層６を形成して、印刷層３が設けられた透明フィルム１と金属層４とを接合するとともに、金属層４の表面（透明フィルム１に対向する面とは反対側の面）に芯材層５を形成する接着工程（４ｄ）とを有している。
【０１８８】
すなわち、前述した第３実施形態の製造方法では、印刷層３を透明フィルム１の第２の面１２に形成していたのに対し、本実施形態の製造方法では、印刷層３を透明フィルム１の第１の面１１に形成している。
【０１８９】
＜インク＞
以下、印刷層３の形成に用いるインクについて詳細に説明する。
印刷層３の形成に用いるインクは、通常、着色剤を含むものである。
【０１９０】
以下、インクの構成成分について説明する。
（着色剤）
インクは、固形分として、通常、着色剤を含むものである。
【０１９１】
着色剤としては、例えば、各種顔料や各種染料等を用いることができ、また、蛍光材料、りん光材料等を用いることもできるが、インクは、着色剤として顔料を含むものであるのが好ましい。
これにより、化粧板１００の耐久性を特に優れたものとすることができる。
【０１９２】
複数種のインクを用いる場合、例えば、色の三原色（シアン（藍紫色）、マゼンダ（紅紫色）およびイエロー（黄色））に対応するインクを用いることができる。
【０１９３】
また、例えば、有彩色のインクと組み合わせて、黒色のインクを用いてもよい。
これにより、インクの使用量を抑制しつつ、濃色を好適に表現することができたり、引き締まった黒色を表現することができる等の効果が得られる。
【０１９４】
また、例えば、白色のインクを用いてもよい。
これにより、例えば、有彩色のインクによる印刷層３のコントラスト等を特に優れたものとすることができ、化粧板１００の審美性を特に優れたものとすることができる。
【０１９５】
特に、藍紫色（シアン）を呈する藍紫色顔料インクを用いる場合、当該インクを構成する顔料としては、Ｃ．Ｉ．ピグメントブルー１５：３、Ｃ．Ｉ．ピグメントブルー１５：２、および、Ｃ．Ｉ．ピグメントブルー６０よりなる群から選択される１種または２種以上を用いるのが好ましい。
【０１９６】
また、紅紫色（マゼンダ）を呈する紅紫色顔料インクを用いる場合、当該インクを構成する顔料としては、Ｃ．Ｉ．ピグメントバイオレット１９、Ｃ．Ｉ．ピグメントレッド１２２、および、Ｃ．Ｉ．ピグメントバイオレット３７よりなる群から選択される１種または２種以上を用いるのが好ましい。
【０１９７】
また、黄色（イエロー）を呈する黄色顔料インクを用いる場合、当該インクを構成する顔料としては、Ｃ．Ｉ．ピグメントイエロー１５０、Ｃ．Ｉ．ピグメントイエロー１３８、および、Ｃ．Ｉ．ピグメントイエロー１３９よりなる群から選択される１種または２種以上を用いるのが好ましい。
【０１９８】
また、赤色（レッド）を呈する赤色顔料インクを用いる場合、当該インクを構成する顔料としては、Ｃ．Ｉ．ピグメントレッド１７７および／またはＣ．Ｉ．ピグメントレッド２５４を用いるのが好ましい。
【０１９９】
また、緑色（グリーン）を呈する緑色顔料インクを用いる場合、当該インクを構成する顔料としては、Ｃ．Ｉ．ピグメントグリーン３６および／またはＣ．Ｉ．ピグメントグリーン５８を用いるのが好ましい。
【０２００】
また、青色（ブルー）を呈する青色顔料インクを用いる場合、当該インクを構成する顔料としては、Ｃ．Ｉ．ピグメントブルー１５：６を用いるのが好ましい。
【０２０１】
また、黒色（ブラック）を呈する黒色顔料インクを用いる場合、当該インクを構成する顔料としては、カーボンブラック、鉄黒、マンガンフェライトブラック、コバルトフェライトブラック、銅クロムブラックおよび銅クロムマンガンブラックよりなる群から選択される１種または２種以上を用いるのが好ましい。
【０２０２】
また、白色（ホワイト）を呈する白色顔料インクを用いる場合、当該インクを構成する顔料としては、酸化チタン、鉛白、亜鉛華、リトポン、硫化亜鉛、酸化アンチモン、炭酸カルシウム、カオリン、雲母、硫酸バリウム、アルミナ、タルク、シリカ、ケイ酸カルシウム、グロスホワイトや、白色プラスチックピグメント等を用いることができる。
【０２０３】
（溶剤）
インクは、例えば、溶剤を含むものであってもよい。
【０２０４】
これにより、例えば、インクの流動性をより良好なものに調整することができ、所望のパターンの印刷層３をより高い精度で形成することができる。
【０２０５】
また、インクが透明フィルム１の構成材料（例えば、樹脂材料）を溶解または膨潤させる機能を有する溶剤を含むものであると、インクを透明フィルム１に付与した際に、透明フィルム１の一部（インクが付与された表面付近の領域）に吸収させ、透明フィルム１を部分的に溶解または膨潤させることができる。その結果、形成される印刷層３は透明フィルム１に強固に結合したものとなり、透明フィルム１に対する印刷層３の密着性をより優れたものとすることができ、最終的に得られる化粧板１００の耐久性をより優れたものとすることができる。また、インクを透明フィルム１の所望の部位に選択的に吸収させることができるため、透明フィルム１上でのはじきや過剰な濡れ広がりを防止することができ、印刷層３のパターンが乱れてしまうことを確実に防止することができる。したがって、透明フィルム１の変形等を確実に防止しつつ、所望の形状、パターンの印刷層３をより容易かつより確実に形成することができ、化粧板１００の審美性等をより確実に優れたものとすることができる。
【０２０６】
溶剤としては、例えば、アルコール化合物（メチルアルコール、エチルアルコール、プロピルアルコール、ブチルアルコール、イソプロピルアルコール等の１価のアルコールやエチレングリコール、グリセリン等の多価アルコール、およびこれらのフッ化物等）、ケトン化合物（アセトン、メチルエチルケトン、シクロヘキサノン等）、カルボン酸エステル化合物（酢酸メチル、酢酸エチル、酢酸プロピル、酢酸ブチル、プロピオン酸メチル、プロピオン酸エチル等）、エーテル化合物（ジエチルエーテル、ジプロピルエーテル、テトラヒドロフラン、ジオキサン等）、ラクトン化合物等を用いることができる。
【０２０７】
インクが、溶剤として、アルキレングリコール化合物およびラクトン化合物から選択される少なくとも１種の化合物を含むものである場合、例えば、インクの保存安定性、インクジェット法による吐出安定性を特に優れたものとすることができる。また、印刷後に、インクから溶剤を速やかに除去することができるため、化粧板１００の生産性を特に優れたものとすることができる。
【０２０８】
溶剤として用いることのできるラクトン化合物としては、例えば、γ−ブチロラクトン、δ−バレロラクトン、ε−カプロラクトン等が挙げられる。
【０２０９】
中でも、溶剤は、ジエチレングリコールジメチルエーテル、ジエチレングリコールジエチルエーテル、テトラエチレングリコールジメチルエーテル、テトラエチレングリコールジブチルエーテル、および、γ−ブチロラクトンよりなる群から選択される１種または２種以上を含むものであってもよい。これにより、例えば、インクの保存安定性、インクジェット法による吐出安定性等をさらに優れたものとすることができる。
【０２１０】
また、インクは、溶剤として、液状の重合性化合物（例えば、モノマー等）を含むものであってもよい。
【０２１１】
これにより、インクを用いて形成される印刷層３の透明フィルム１に対する密着性を特に優れたものとすることができる。また、例えば、溶剤として、揮発性成分（化粧板１００の製造において揮発させることにより除去する成分）を用いる必要がなく、また、揮発性成分を用いる場合でも、その使用量を抑制することができるため、化粧板１００の生産性を特に優れたものとすることができる。
【０２１２】
液状の重合性化合物としては、例えば、熱硬化性樹脂、光硬化性樹脂等の各種硬化性樹脂等を用いることができるが、光硬化性樹脂が好ましく、紫外線硬化性樹脂がより好ましい。
【０２１３】
光硬化性樹脂（特に、紫外線硬化性樹脂）を液状の重合性化合物として含むことにより、前述した印刷工程で、より容易かつ確実に、適切なタイミングでインクに含まれる硬化性樹脂（光硬化性樹脂）を確実に硬化させること（液状の重合性化合物を除去すること）ができるため、所望の形状、パターンの印刷層３をより容易かつ確実に形成することができる。
【０２１４】
なお、溶剤としての液状の重合性化合物（例えば、モノマー等）については、後の「（樹脂材料）」の項目で詳細に説明する。
【０２１５】
（樹脂材料）
インクは、樹脂材料を含むものであってもよい。
【０２１６】
これにより、インクを用いて形成される印刷層３の透明フィルム１に対する密着性を特に優れたものとすることができる。
【０２１７】
樹脂材料としては、各種熱可塑性樹脂、硬化性樹脂材料等を用いることができる。
熱可塑性樹脂を用いることにより、透明フィルム１と印刷層３との密着性を特に優れたものとすることができる。また、熱可塑性樹脂は、一般に、前述した溶剤に対して、優れた溶解性、分散性を示すため、インク中、形成される印刷層３中での不本意な組成のばらつきを効果的に防止することができ、インクの保存安定性、製造される化粧板１００の信頼性を特に優れたものとすることができる。また、インクのインクジェット法による吐出安定性を特に優れたものとすることができる。
【０２１８】
また、インクが硬化性樹脂材料を含むものである場合、インクを用いて形成される印刷層３の透明フィルム１に対する密着性を特に優れたものとすることができる。
【０２１９】
また、インクが光硬化性樹脂（特に、紫外線硬化性樹脂）を含むことにより、光の照射タイミング等を調整することにより、より容易かつ確実に、適切なタイミングでインクの流動性を低下させることができ、所望の形状、パターンの印刷層３をより容易かつ確実に形成することができる。
【０２２０】
光硬化性樹脂は、光の照射により硬化反応（重合反応）が進行するものであればよく、例えば、可視光線の照射により硬化反応（重合反応）が進行するものや、紫外線の照射により硬化反応（重合反応）が進行するもの（紫外線硬化性樹脂）等を用いることができるが、紫外線の照射により硬化反応（重合反応）が進行するものであるのが好ましい。
【０２２１】
これにより、光硬化性樹脂の硬化反応の反応速度を特に優れたものとし、化粧板１００の生産性を特に優れたものとすることができる。また、紫外線の照射には、広く流通している紫外線ランプ等を光源として用いることができるため、特殊な光源を必要とせず、また、化粧板１００の製造装置の構成の簡略化を図ることができ、化粧板１００の製造コストの抑制を図ることができる。また、紫外線硬化性樹脂の硬化物は、一般に、透明性の高いものであるため、印刷層３の色調に悪影響が及ぶことをより効果的に防止することができる。
【０２２２】
光硬化性樹脂（重合性化合物）は、それ単独で液状をなすものであり、透明フィルム１を構成する樹脂材料を溶解または膨潤させる機能を有するもの、すなわち、前記溶剤として機能するものであるのが好ましい。
【０２２３】
これにより、化粧板１００の製造過程において蒸発する揮発成分を前記溶剤として用いなくてもインクの粘度を十分に低いものとすることができ、各種印刷法（特に、インクジェット法）による印刷層３の形成を好適に行うことができる。したがって、液体成分（揮発成分）の除去に伴うパターンの変形を防止することができ、所望の形状、パターンの印刷層３を容易かつ確実に形成することができる。
【０２２４】
光硬化性樹脂（重合性化合物）としては、例えば、各種モノマー、各種オリゴマー（ダイマー、トリマー等を含む）、プレポリマー等を用いることができるが、インクは、光硬化性樹脂（重合性化合物）として、少なくともモノマー成分を含むものであるのが好ましい。モノマーは、オリゴマー成分等に比べて、一般に、低粘度の成分であるため、前記溶剤として機能するものとすることができる。また、インクジェット法によるインクの吐出安定性を特に優れたものとする上で有利である。
【０２２５】
光硬化性樹脂（重合性化合物）としてのモノマーとしては、例えば、アクリル酸、メタクリル酸や、これらのエステル、各種誘導体（例えば、水素原子の少なくとも一部を他の原子または原子団で弛緩した化合物）等のアクリル系モノマー等が挙げられる。これらのモノマーは、前述した溶剤として好適に機能することができる。
【０２２６】
（その他の成分）
インクは、上述した以外の成分（その他の成分）を含むものであってもよい。このような成分としては、例えば、光重合開始剤、スリップ剤（レベリング剤）、分散剤、重合促進剤、重合禁止剤、浸透促進剤、湿潤剤（保湿剤）、定着剤、防黴剤、防腐剤、酸化防止剤、キレート剤、増粘剤、消泡剤、増感剤（増感色素）等が挙げられる。
【０２２７】
光重合開始剤は、光の照射によってラジカルやカチオン等の活性種を発生し、上記光硬化性樹脂（重合性化合物）の重合反応を開始させるものであれば特に制限されない。光重合開始剤としては、光ラジカル重合開始剤や光カチオン重合開始剤を使用することができるが、光ラジカル重合開始剤を使用することが好ましい。光重合開始剤を用いる場合、当該光重合開始剤は、紫外線領域に吸収ピークを有していることが好ましい。
【０２２８】
光ラジカル重合開始剤としては、例えば、芳香族ケトン類、アシルホスフィンオキサイド化合物、芳香族オニウム塩化合物、有機過酸化物、チオ化合物（チオキサントン化合物、チオフェニル基含有化合物等）、ヘキサアリールビイミダゾール化合物、ケトオキシムエステル化合物、ボレート化合物、アジニウム化合物、メタロセン化合物、活性エステル化合物、炭素ハロゲン結合を有する化合物、アルキルアミン化合物等が挙げられる。
【０２２９】
これらの中でも、光硬化性樹脂（重合性化合物）への溶解性および硬化性の観点から、アシルホスフィンオキサイド化合物およびチオキサントン化合物から選択される少なくとも１種が好ましく、アシルホスフィンオキサイド化合物およびチオキサントン化合物を併用することがより好ましい。
【０２３０】
光ラジカル重合開始剤としては、例えば、アセトフェノン系光ラジカル重合開始剤、ベンゾイン系光ラジカル重合開始剤、ベンゾフェノン系光ラジカル重合開始剤、チオキサントン系光ラジカル重合開始剤、ケトン系光ラジカル重合開始剤、イミダゾール系光ラジカル重合開始剤、オキシムエステル系光ラジカル開始剤、チタノセン系光ラジカル重合開始剤、アシルホスフィンオキサイド系光ラジカル重合開始剤、トリクロロメチルトリアジン系光ラジカル重合開始剤、カルバゾール系光ラジカル重合開始剤等が挙げられ、これらのうちから選択される１種または２種以上を組み合わせて用いることができる。
【０２３１】
インクがスリップ剤を含むものであると、レベリング作用により印刷層３の表面の平滑性が向上する。
【０２３２】
スリップ剤としては、特に限定されないが、例えば、ポリエステル変性シリコーンやポリエーテル変性シリコーン等のシリコーン系界面活性剤を用いることができ、ポリエーテル変性ポリジメチルシロキサンまたはポリエステル変性ポリジメチルシロキサンを用いることが好ましい。
【０２３３】
インクが分散剤を含むものであると、顔料等の分散質の分散性を優れたものとすることができ、インクの保存安定性、吐出安定性を特に優れたものとすることができる。分散剤としては、特に限定されないが、例えば、ポリオキシアルキレンポリアルキレンポリアミン、ビニル系ポリマーおよびコポリマー、アクリル系ポリマーおよびコポリマー、ポリエステル、ポリアミド、ポリイミド、ポリウレタン、アミノ系ポリマー、含珪素ポリマー、含硫黄ポリマー、含フッ素ポリマー、エポキシ樹脂等が挙げられる。
【０２３４】
＜コート層形成材用組成物＞
以下、コート層２の形成に用いるコート層形成用組成物について詳細に説明する。
【０２３５】
（硬質材料またはその前駆体）
コート層２の形成に用いるコート層形成用組成物は、コート層２を構成する硬質材料および／またはその前駆体を含むものである。
【０２３６】
（溶剤）
コート層形成用組成物は、溶剤を含むものであってもよい。これにより、例えば、コート層形成用組成物中において、硬質材料やその前駆体を、溶解および／または分散させることができ、コート層形成用組成物の取り扱いのし易さ（取り扱い性）を向上させることができ、化粧板１００の生産性を特に優れたものとすることができる。また、透明フィルム１とコート層２との密着性を特に優れたものとすることができる。
【０２３７】
コート層形成用組成物中に含まれる溶剤としては、極性溶媒を好適に用いることができ、具体的には、水；メタノール、エタノール、イソプロパノール等のアルコール性溶媒；メチルエチルケトン、アセトン等のケトン系溶媒；ジメチルホルムアミド（ＤＭＦ）等のアミド系溶媒；テトラヒドロフラン（ＴＨＦ）、テトラヒドロピラン等のエーテル系溶媒；ジメチルスルホキシド（ＤＭＳＯ）等のスルホキシド系溶媒等が挙げられる。
【０２３８】
中でも、溶剤としては、水を用いるのが好ましい。
これにより、例えば、コート層形成用組成物が硬質材料の前駆体を含む場合に、硬質材料の前駆体をコート層形成用組成物中に均一に溶解させることができるとともに、水素イオン指数（ｐＨ）の制御が容易で、コート層形成用組成物中での不本意な水素イオン指数（ｐＨ）のばらつきの発生を効果的に防止することができる。このようなことから、重合反応を好適に進行させることができる。
【０２３９】
（その他の成分）
コート層形成用組成物は、上述した以外の成分（その他の成分）を含むものであってもよい。このような成分としては、例えば、各種酸性物質、各種塩基性物質等の触媒、離型剤、重合開始剤、スリップ剤（レベリング剤）、分散剤、重合促進剤、重合禁止剤、浸透促進剤、湿潤剤（保湿剤）、着色剤、定着剤、防黴剤、防腐剤、酸化防止剤、キレート剤、増粘剤、消泡剤、増感剤（増感色素）等が挙げられる。
【０２４０】
触媒としての塩基性物質としては、例えば、水酸化ナトリウム、水酸化カリウム等が挙げられる。
【０２４１】
触媒としての酸性物質としては、例えば、酢酸、塩化水素、硫酸、硝酸や、イミドジスルホン酸ジアンモニウム等の潜在性酸触媒等が挙げられる。
【０２４２】
以上、本発明の好適な実施形態について説明したが、本発明は、前述したものに限定されるものではなく、本発明の目的を達成できる範囲での変形、改良等は本発明に含まれるものである。
【０２４３】
例えば、本発明の化粧板は、図１、図２に示した化粧板１００の形態に限定されず、機械的強度等を付与したい場合には、例えば、図７に示すように、芯材層５の下側にさらに支持層８を積層した構成としたものであってもよい。また、例えば、図８に示すように、意匠面側の最外層に保護層９を有するものでもよい。
【０２４４】
また、本発明において、化粧板は、前述した各層の間に少なくとも１層の中間層を有するものであってもよい。
【０２４５】
また、前述した実施形態では、化粧板が、芯材層を有する場合について代表的に説明したが、本発明の化粧板は、芯材層を有していないものであってもよい。
【０２４６】
また、前述した実施形態では、化粧板が、接着層を有する場合について代表的に説明したが、本発明の化粧板は、別途、接着層を有していないものであってもよい。
【０２４７】
また、本発明の化粧板は、いかなる方法で製造されたものであってもよく、前述した方法で製造されたものに限定されない。
【０２４８】
例えば、前述した製造方法についての実施形態での各工程の順番を入れ替えて行ってもよい。
【０２４９】
より具体的には、例えば、前述した実施形態では、透明フィルムに印刷層を形成した後に、コート層を形成するものとして説明したが、コート層の形成は、印刷層の形成よりも前に行ってもよい。
【０２５０】
また、前述した実施形態では、接着層を介して、印刷層が設けられた透明フィルムに金属層を接着（接合）する場合について代表的に説明したが、金属層は、例えば、乾式めっき法、湿式めっき法、溶射法等の各種成膜法により、接着層を介することなく、透明フィルム上に形成してもよい。
【０２５１】
また、前述した実施形態では、印刷層を透明フィルム上に形成する場合について代表的に説明したが、印刷層は、例えば、金属層上に形成してもよい。
【実施例】
【０２５２】
以下、本発明を実施例および比較例に基づいて詳細に説明するが、本発明はこれに限定されるものではない。
【０２５３】
［１］化粧版の製造
（実施例１）
まず、透明フィルムとして、インク受容層を有するポリエチレンテレフタレートフィルムを用意した。この透明フィルムは、厚さが１００μｍであった。
【０２５４】
次に、この透明フィルムのインク受容層が設けられた面側に、インクジェット法により、所定のパターン（木目調のパターン）で印刷層を形成した。
【０２５５】
印刷層の形成は、顔料を含むラテックスインクを、インクジェット法で吐出することにより行った。
【０２５６】
次に、透明フィルムの印刷層が設けられた面とは反対の面側に、メラミン系樹脂（反応モル比：１．４、樹脂固形分：５０質量％）を付与した。その後、１２０℃の熱風乾燥機にて９０秒乾燥し、樹脂比率：５３質量％、揮発分率：３質量％のＢステージ層（Ｂステージの硬化性樹脂（メラミン系樹脂）を含む材料で構成された層）を得た。なお、前記メラミン系樹脂は、反応釜に原料メラミンとホルマリンを所定配合比率で仕込み触媒添加後、沸点まで昇温して還流反応し、メラミン溶解が完了したことを確認した上で、反応終点に達したら脱水処理にて樹脂固形分を調整し冷却する方法により合成した。
【０２５７】
一方、ポリエチレンテレフタレート製の支持基材（厚さ：５０μｍ）で支持されたアルミニウム製の金属層（厚さ：０．５ｎｍ）と、難燃性不織布（ガラス不織布）を基材とし、バインダーを含むプリプレグからなる芯材層材料で構成された基体（芯材層となる部材）を用意し、ポリエチレンテレフタレート製の支持基材で支持された金属層の表面に、ＥＶＡ系エマルジョン（ジャパンコーティングレジン社製、アクアテックスＥＣ１４００）を固形分で２０ｇ／ｍ２となるように塗工し、支持基材の表面に、ウレタンアクリル複合粒子のエマルジョン（中央理化工業社製「ＳＵ−１００」、平均粒径：８４ｎｍ、分散媒：水）を固形分で１０ｇ／ｍ２となるように塗工した。
【０２５８】
次に、Ｂステージ層および印刷層が設けられた透明フィルム、エマルジョンが塗工されたポリエチレンテレフタレート製の支持基材で支持された金属層、および、バインダーを含む基体を、この順で積層した。このとき、Ｂステージ層および印刷層が設けられた透明フィルムは、印刷層が設けられた側の面が、金属層に対向するように設置した。また、ポリエチレンテレフタレート製の支持基材で支持された金属層は、支持基材が基体（芯材層となる部材）に対向するように設置した。
【０２５９】
その後、１４０℃、２ＭＰａの条件で４０分間加熱加圧成形して、硬質樹脂材料で構成されたコート層（厚さ：１５μｍ）、透明フィルム（厚さ：１００μｍ）、印刷層、第１の接着層、金属層（厚さ：０．５ｎｍ）、第２の接着層、および、芯材層（厚さ：５０μｍ）がこの順で積層されてなる厚さ０．６５ｍｍの化粧板（メラミン化粧板）を得た（図１参照）。
【０２６０】
なお、難燃性不織布（ガラス不織布）としては、Ｔガラスのガラス繊維で構成され、坪量が２３．４ｇ／ｍ２のものを用いた。また、プリプレグ中に含まれるバインダーは、アクリル樹脂であった。また、プリプレグ中における難燃性不織布：１００質量部に対するバインダーの含有率は１．５０質量部であった。
【０２６１】
（実施例２〜４）
各層の条件を表１に示すように変更した以外は、前記実施例１と同様にして化粧板を製造した。
【０２６２】
（実施例５）
透明フィルムの印刷層が設けられた面側に、メラミン系樹脂（反応モル比：１．４、樹脂固形分：５０質量％）を付与し、当該面が化粧板の外表面となるようにした以外は、前記実施例１と同様にして化粧板を製造した。すなわち、本実施例では、化粧板を、コート層、印刷層、透明フィルム、第１の接着層、金属層、第２の接着層、および、芯材層がこの順で積層されたものとして製造した（図２参照）。
【０２６３】
（実施例６〜８）
各層の条件を表１に示すように変更した以外は、前記実施例５と同様にして化粧板を製造した。
【０２６４】
（比較例１）
Ｂステージ層および印刷層が設けられた透明フィルムの印刷層が設けられた面側に、ウレタンアクリル複合粒子のエマルジョンを塗工し、金属層を介することなく、前記エマルジョンを介して、透明フィルムとバインダーを含む基体とを積層し、その後、加熱加圧成形した以外は、前記実施例１と同様にして化粧板を製造した。
【０２６５】
（比較例２）
印刷層の形成を省略した以外は、前記実施例１と同様にして化粧板を製造した。
【０２６６】
（比較例３）
透明フィルムの印刷層が設けられた面とは反対の面側へのメラミン系樹脂の付与を省略した以外は、前記実施例１と同様にして化粧板を製造した。
【０２６７】
前記各実施例および各比較例の化粧板の条件を表１にまとめて示した。なお、前記各実施例の化粧板では、透明フィルムについての３８０ｎｍ以上７８０ｎｍ以下の範囲の各波長についての光の透過率が、いずれも、９９％以上であり、コート層についての３８０ｎｍ以上７８０ｎｍ以下の範囲の各波長についての光の透過率が、いずれも９９％以上であり、コート層についてのマルテンス硬度（マルテンス硬さ）が、いずれも４００ＭＰａ以上６００ＭＰａ以下の範囲内の値であり、金属層についての３８０ｎｍ以上７８０ｎｍ以下の範囲の各波長についての光の透過率が、いずれも１％以下であった。また、前記各実施例および各比較例の化粧板の芯材層は、いずれも、コーンカロリー燃焼試験をした際の発熱量が、６ＭＪ／ｍ２以下８ＭＪ／ｍ２以下のものであった。
【０２６８】
【表１】
2018024238.tif 000006
【０２６９】
［２］評価
前記のようにして製造された各実施例および各比較例の化粧板について、以下の評価を行った。
【０２７０】
［２．１］目視による審美性評価
芯材層が設けられた面とは反対の面側から化粧板を目視により観察し、その審美性を以下の基準に従い評価した。
【０２７１】
Ａ：金属光沢を呈し、非常に優れた外観を有している。
Ｂ：金属光沢を呈し、優れた外観を有している。
Ｃ：金属光沢を呈し、良好な外観を有している。
Ｄ：審美性がやや劣っている。
Ｅ：審美性が非常に劣っている。
【０２７２】
［２．２］防汚性（耐汚染性）評価
ＪＩＳ  Ｋ６９０２の耐汚染性試験に準拠した方法で処理を行い、化粧板の表面の汚染材料の残りの状態を確認し、以下の基準に従い評価した。
【０２７３】
Ａ：汚染材料の残りが全く認められない。
Ｂ：汚染材料の残りがほとんど認められない。
Ｃ：汚染材料の残りがわずかに認められる。
Ｄ：汚染材料の残りがはっきりと認められる。
Ｅ：汚染材料の残りが顕著に認められる。
【０２７４】
［２．３］耐擦性（耐摩耗性）評価
ＪＩＳ  Ｋ６９０２の耐摩耗性試験に準拠した方法で測定される摩耗量を確認し、以下の基準で評価を実施した。
【０２７５】
○：摩耗量が０．１ｇ／１００以下である。
×：摩耗量が０．１ｇ／１００よりも大きい。
これらの結果を表２にまとめて示した。
【０２７６】
【表２】
2018024238.tif 000007
【０２７７】
表２から明らかなように、本発明では、優れた金属光沢を呈し、審美性に優れるとともに、耐擦傷性、防汚性（耐汚染性）に優れる化粧板が得られた。これに対し、比較例では、満足な結果が得られなかった。
【符号の説明】
【０２７８】
１００              ：化粧板
１                  ：透明フィルム（透明基材）
１１                ：第１の面
１２                ：第２の面
２                  ：コート層（硬質樹脂層）
３                  ：印刷層
４                  ：金属層
５                  ：コア材（芯材層）
６                  ：接着層
８                  ：支持層
９                  ：保護層
【図１】
2018024238.tif 000008
【図２】
2018024238.tif 000009
【図３】
2018024238.tif 000010
【図４】
2018024238.tif 000011
【図５】
2018024238.tif 000012
【図６】
2018024238.tif 000013
【図７】
2018024238.tif 000014
【図８】
2018024238.tif 000015